ДИНАМИЧЕСКИ ВУЛКАНИЗИРОВАННАЯ ТЕРМОПЛАСТИЧНАЯ ЭЛАСТОМЕРНАЯ ПЛЕНКА

4
12
1. Способ получения термопластичного эластомерного материала, подходящего для применения в качестве воздухонепроницаемого слоя, причем термопластичный эластомер включает эластомер и термопластичную смолу, эластомер и термопластичная смола присутствуют при массовом отношении в диапазоне от 55:45 до 80:20, причем эластомер является производным C-C изоолефиновых мономеров, а термопластичную смолу выбирают из группы, включающей полиамидные смолы, полиэфирные смолы, полинитрильные смолы, полиметакрилатные смолы, поливиниловые смолы, целлюлозные смолы, фторсодержащие смолы, полиимидные смолы, полисульфоны, полиацетали, полиацетоны, стиролмалеиновые ангидриды, ароматические поликетоны и смеси перечисленного, указанный способ включает следующие стадии:
а) введение сверхкритической текучей среды в термопластичный эластомерный материал во время смешивания данного материала в экструдере; и
б) смешивание материала при таких условиях, что термопластичный эластомерный материал подвергается динамической вулканизации, причем эластомер образует несплошную фазу из мелких частиц в непрерывной фазе термопластичной смолы.
2. Способ по п.1, в котором сверхкритическая текучая среда представляет собой инертный газ.
3. Способ по п.1 или 2, в котором давление в экструдере превышает критическое давление сверхкритической текучей среды.
4. Способ по п.1, в котором сверхкритическую текучую среду вводят в экструдер ниже по потоку от отверстия для подачи эластомера и термопластичной смолы.
5. Способ по п.1, в котором способ дополнительно включает удаление динамически вулканизированного материала из экструдера и непосредственное формование экструдированного динамически вулканизированного материала с получением пленки.
6. Способ по п.5, который дополнительно включает пропускание пленки через, по меньшей мере, один набор вальцов, в ходе чего толщина поперечного сечения пленки уменьшается.
7. Способ по п.6, в котором толщина термопластичной эластомерной пленки перед уменьшением толщины ее поперечного сечения составляет от 0,1 до 10 мм.
8. Способ по п.6 или 7, в котором толщина поперечного сечения термопластичной эластомерной пленки при ее пропускании через, по меньшей мере, один набор вальцов, уменьшается, по меньшей мере, на 50%.
9. Способ получения пленки из термопластичного эластомерного материала, подходящей для применения в качестве воздухонепроницаемого слоя, способ включает следующие стадии:
4
12
- приготовление термопластичного эластомерного материала, причем термопластичный эластомер включает эластомер и термопластичную смолу, причем эластомер и термопластичная смола присутствуют при массовом отношении в диапазоне от 55:45 до 80:20, причем эластомер является производным C-C изоолефиновых мономеров, а термопластичную смолу выбирают из группы, включающей полиамидные смолы, полиэфирные смолы, полинитрильные смолы, полиметакрилатные смолы, поливиниловые смолы, целлюлозные смолы, фторсодержащие смолы, полиимидные смолы, полисульфоны, полиацетали, полиацетоны, стиролмалеиновые ангидриды, ароматические поликетоны и смеси перечисленного;
- формование термопластичного эластомерного материала с получением пленки;
- пропускание пленки через, по меньшей мере, один набор вальцов, в ходе чего толщина поперечного сечения пленки уменьшается.
10. Способ по п.9, в котором в ходе или после приготовления термопластичного эластомерного материала содержание пластификатора в термопластичном эластомерном материале уменьшается.
11. Способ по п.10, в котором содержание пластификатора уменьшают путем удаления всего пластификатора, который испарился в ходе или после приготовления термопластичного эластомерного материала.
12. Способ по п.9, в котором после приготовления термопластичного эластомерного материала его пропускают через сушилку с псевдоожиженным слоем.
13. Способ по п.9, в котором термопластичный эластомерный материал сначала формуют с получением пленки с помощью плунжерной экструзии, горячего прессования или спекания термопластичного эластомерного материала.
14. Способ по п.9 или 13, в котором толщина термопластичной эластомерной пленки перед уменьшением толщины ее поперечного сечения составляет от 0,1 до 10 мм.
15. Способ по п.9, в котором толщину поперечного сечения термопластичной эластомерной пленки уменьшают, по меньшей мере, на 50% при ее пропускании через, по меньшей мере, один набор вальцов.
16. Способ по п.9, в котором уменьшенная толщина поперечного сечения термопластичной эластомерной пленки составляет в диапазоне от 0,01 до 0,95 мм.
17. Способ по п.9, в котором во время прохождения пленки через, по меньшей мере, один набор вальцов на, по меньшей мере, одну лицевую поверхность пленки наносят слой адгезива.